(57)【要約】  【課題】  優れた長時間高温での耐熱水性と鮮明で詳細な装飾を有する金属または繊維強化プラスチック成形品を提供する。  【解決手段】  金属または繊維強化プラスチック成形品の表面に、プライマー層（Ａ）と、水圧転写により転写された印刷インキ被膜または塗料皮膜からなる装飾層（Ｂ）と、硬化樹脂層（Ｃ）とがこの順に積層された装飾付き成形品において、前記プライマー層（Ａ）が、無機化合物（Ｙ）を３０〜７０質量％含有した、硬化性エポキシ樹脂とポリアミドアミンの硬化物であることを特徴とする加飾成形品。【選択図】  なし【特許請求の範囲】
【請求項１】
金属または繊維強化プラスチック成形品の表面に、プライマー層（Ａ）と、水圧転写により転写された印刷インキ被膜または塗料皮膜からなる装飾層（Ｂ）と、硬化樹脂層（Ｃ）とがこの順に積層された装飾付き成形品において、
前記プライマー層（Ａ）が、無機化合物（Ｙ）を３０〜７０質量％含有した、硬化性エポキシ樹脂とポリアミドアミンの硬化物であることを特徴とする加飾成形品。
【請求項２】
前記無機化合物（Ｙ）が珪酸マグネシウム、酸化ケイ素、酸化チタンおよび酸化鉄からなる群から選ばれる少なくとも一つである請求項１に記載の加飾成形品。
【請求項３】
前記プライマー層（Ａ）のアセトン可溶分率がプライマー層（Ａ）の１０質量％以下である請求項１または２に記載の加飾成形品。
【請求項４】
前記プライマー層（Ａ）の膜厚が２０〜１２０μｍである請求項１〜３に記載の加飾成形品。
【請求項５】
前記硬化性エポキシ樹脂がビスフェノールＡ型エポキシ樹脂であり、前記ポリアミドアミンが、ポリアミンとダイマー酸とが反応したポリアミドアミンである請求項１に記載の装飾付き加飾成形品。
【請求項６】
前記装飾層（Ｂ）の樹脂成分が、ポリウレタン、ポリエステル、ポリアクリレートおよびポリ塩化ビニル酢酸ビニル共重合体からなる群から選ばれる少なくとも１つである請求項１に記載の加飾成形品。
【請求項７】
前記硬化樹脂層（Ｃ）の樹脂成分が、アクリルポリオールとポリイソシアネートの硬化物である請求項１に記載の加飾成形品。
【請求項８】
前記アクリルポリオールの重量平均分子量が３０００〜２００００および水酸基価が５０〜１５０である請求項７に記載の加飾成形品。
【請求項９】
前記プライマー層（Ａ）の無機化合物（Ｙ）の含有率が、前記金属または繊維強化プラスチック成形品の表面から２０〜３０μｍのプライマー層下部の領域は４０〜７０質量％であり、転写面から３０〜５０μｍのプライマー層上部は０〜４０質量％である請求項１に記載の加飾成形品。
【請求項１０】
前記プライマー層（Ａ）が、前記金属または繊維強化プラスチック成形品の表面に積層された無機化合物（Ｙ）の含有率が４０〜７０質量％の層（Ａ１層）と、更にその上に積層された無機化合物（Ｙ）の含有率が０〜４０質量％の層（Ａ２層）により形成され、その膜厚がそれぞれ２０〜６０μｍである請求項１に記載の加飾成形品。
【請求項１１】
前記プライマー層（Ａ）が、前記金属または繊維強化プラスチック成形品の表面に積層された無機化合物（Ｙ）の含有率が４０〜７０質量％の層（Ａ１層）を塗装後、これを乾燥させることなくその上に前記無機化合物（Ｙ）の含有率が０〜４０質量％の層（Ａ２層）を塗装したものである請求項１０に記載の加飾成形品。
【請求項１２】
前記プライマー層（Ａ）と前記装飾層（Ｂ）の間に、アクリルポリオールとポリイソシアネートの硬化物からなる接着層（Ｄ）を設ける請求項１記載の加飾成形品。
【発明の詳細な説明】
【技術分野】
【０００１】
本発明は、加飾成形品および繊維強化プラスチック成形品の装飾方法に関する。
【背景技術】
【０００２】
アルミニウムやステンレス鋼などの金属や、繊維強化プラスチック（以下、ＦＲＰと言う。）は、その優れた強度、耐熱性及び耐久性から、広く建築部材、家電部材、自動車部材などの工業製品部材を始め、システムキッチン等や浴室部材等の家庭用品部材などにも用いられている。これらの素材からなる建築部材、家電部材、自動車部材およびシステムキッチンや浴室部材等の家庭用品部材には、金属の場合には塗装やマーキングフィルムによる加飾が、ＦＲＰには材料樹脂組成物に着色顔料を添加した加飾が施される。近年、嗜好の高級化から、これら成形品に意匠性の高い絵柄模様などの装飾を施すことが求められている。
【０００３】
従来、ＦＲＰ成形品に装飾を施す方法として、チタン紙、不織布、布、含浸紙などに装飾を施した部材を成形と同時に一体化する方法（例えば、特許文献１参照）が知られていた。しかしこの方法では、装飾を施した部材に破れが生じやすい、または成形性がなく形状が制限されるなどの欠点があった。それらの欠点を改良するために、２軸延伸ポリエステル樹脂層とＡＢＳ樹脂層とを積層した装飾シートを該装飾シートのＡＢＳ樹脂層側と接するように繊維強化プラスチックに重ね合わせ、金型内で加熱加圧して両者を一体化する繊維強化プラスチック成形品の製造方法が提案されている（例えば、特許文献２参照）。
【０００４】
しかしながら、この方法も装飾したシートを金型内で加熱加圧成形するために、成形品の形状によっては、装飾層が均一に延伸されず、部分的に装飾の意匠性が損なわれる問題があった。また、耐擦傷性も低く、例えば、浴室部材等に要求される耐水性も十分でなかった。
【０００５】
一方、ＦＲＰからなる浴槽に装飾を施したものには、例えば、成形後のＦＲＰ浴槽の表面にハンド塗装ガンを用いて塗料を粒子状に噴霧することにより模様を塗装する模様付き浴槽の製造方法が開示されている（例えば、特許文献３参照）。しかし、この製造方法では、作業に熟練と手間がかかり、斑点を組み合わせて御影石調の浴槽を得ることができる程度であり、複雑な絵柄模様を浴槽に付与することは到底出来なかった。
【０００６】
水圧転写法は、３次元成形品に印刷インキや塗料皮膜からなる装飾層を設けるには、非常に有用な方法である。しかし、被転写体が金属やＦＲＰなどの場合は、転写された印刷インキや塗料皮膜との密着が低いため、剥がれやすく、特に水や熱水により膨れたり、剥がれたりし易い。
【０００７】
金属の被転写体へ、ポリアルキレングリコールのジグリシジルエーテルとP−OH結合を有するリン系化合物とをリン酸エステル化反応させて得られる樹脂組成物からなるプライマー層（Ａ）を設けることにより、密着性の良く、９８℃の熱水中で３０分間の処理後でも剥離が見られない水圧転写体が得られることが開示されている（例えば、特許文献４参照。）
【０００８】
【特許文献１】特開昭５１−２０９５１号公報
【特許文献２】特開平１１−７０６２２号公報
【特許文献３】特開２０００−３００４５４号公報
【特許文献４】特開２００３−１９１６９５号公報
【発明の開示】
【発明が解決しようとする課題】
【０００９】
しかしながら、システムキッチン等や浴室部材等に代表されるような、熱水に長時間晒される用途に対して求められる長時間高温での耐熱水性に対しては十分な性能が得られていなかった。
【００１０】
本発明が解決しようとする課題は、優れた長時間高温での耐熱水性と鮮明で詳細な装飾を有する金属または繊維強化プラスチック成形品、つまり
１）鮮明で詳細な装飾が水圧転写により得られ、
２）得られた金属またはＦＲＰに水圧転写した加飾成形品が長時間熱水に晒されても、容易に膨れや剥がれを生じない、
加飾成形品を提供することにある。
【課題を解決するための手段】
【００１１】
本発明者らは、水圧転写した装飾層と成形品基材との密着性が高く、熱水との接触で容易に膨れや剥がれを生じない水圧転写方法による金属成形品やＦＲＰ成形品への加飾を検討した結果、
装飾層を設ける金属またはＦＲＰの表面に、
１）エポキシ樹脂とポリアミドアミンの硬化物であって
２）無機化合物（Ｙ）を３０〜７０質量％含有する
プライマー層（Ａ）を設けることにより、プライマー層（Ａ）が、
１）鮮明で詳細に装飾層を水圧転写するための受理層として有用であり、
２）金属またはＦＲＰとの界面における密着性が良いため、
熱水に長時間晒されても、容易に膨れや剥がれを生じないことを見出し、本発明を完成するに至った。
【００１２】
すなわち本発明は、金属またはＦＲＰ成形品の表面に、プライマー層（Ａ）と、水圧転写により転写された印刷インキ被膜または塗料皮膜からなる装飾層（Ｂ）と、硬化樹脂層（Ｃ）とがこの順に積層された装飾付き成形品において、
前記プライマー層（Ａ）が、無機化合物（Ｙ）を３０〜７０質量％含有した、エポキシ樹脂とポリアミドアミンの硬化物である加飾成形品を提供する。
【発明の効果】
【００１３】
本発明により得られる、優れた長時間高温での耐熱水性と鮮明で詳細な装飾を有する金属または繊維強化プラスチックの加飾成形品は、システムキッチン等や浴室部材等に代表される、熱水に長時間晒される用途に対して極めて有用である。
【発明を実施するための最良の形態】
【００１４】
本発明の加飾成形品は、目的形状に成形した金属またはＦＲＰ成形品に特定の成分を有するプライマー層（Ａ）を設け、該プライマー層（Ａ）上に水圧転写により装飾層を転写し、さらに該装飾層上に保護層として透明な硬化樹脂層（Ｃ）を設けたものである。
【００１５】
［成形品］
本発明で用いることができる金属成形品は、鉄、アルミニウム、ステンレス鋼、マグネシウムの群から選ばれる素材を、プレス成形等で腑形した成形物である。
ＦＲＰ成形品は、ガラス繊維などの繊維強化材に含浸させた繊維強化プラスチックを加熱プレス成形することによって製造される。この際、重合性単量体、充填剤、ラジカル重合開始剤、重合禁止剤、増粘剤、離型剤および必要に応じてその他の添加剤を繊維強化プラスチックに混合することができる。
【００１６】
より具体的には、ＦＲＰ成形品は、混練により塊状にしたＢＭＣ（バルクモールディングコンパウンド）や、マトリックス樹脂、充填材およびその他添加物の混合物をガラス繊維に含侵させたシート状成形材料であるＳＭＣ（シートモールディングコンパウンド）などの繊維強化プラスチックを目的形状に加熱加圧プレス成形するか、あるいは型内でこれらの繊維強化プラスチックをＲＴＭ（反応トランスファーモールディング）成形するか、あるいは繊維強化プラスチックを手作業で目的形状の型に積層、硬化させた後に脱型するハンドレイアップ成形することにより製造することができる。
【００１７】
ＦＲＰ中のマトリックス樹脂としては、不飽和ポリエステル樹脂、アクリル樹脂、ビニルエステル樹脂、エポキシ樹脂等が用いられ、中でも成形性と耐熱水性に優れることから不飽和ポリエステル樹脂が好ましくは用いられる。重合性単量体としては、スチレン、クロロスチレン、ｔ−ブチルスチレン、メチルメタクリレート等の重合性単量体が用いられる。
【００１８】
また、ＦＲＰ中のマトリックス樹脂に対して充填剤、ラジカル重合開始剤、重合禁止剤、増粘剤、離型剤などは、それぞれ慣用のものを用いることができ、特に限定されない。充填剤としては、例えば、炭酸カルシウム、珪酸マグネシウム、水酸化アルミニウム等が挙げられ、ラジカル重合開始剤としては、例えば、マトリックス樹脂が不飽和ポリエステルの場合は、ターシャリーヘキシルパーオキシイソプロピルカーボネート（以下、ｔ−ヘキシルパーオキシイソプロピルカーボネートと言う。）などが好ましく用いられる。
【００１９】
また、必要に応じて用いられる重合禁止剤としては、パラベンゾキノンなどが挙げられる。増粘剤としては、アルカリ土類金属の酸化物や、酸化マグネシウム、水酸化マグネシウム、酸化カルシウム、水酸化カルシウム等が挙げられ、離型剤としては、ステアリン酸塩やけい素樹脂等が挙げられる。その他の添加剤としては、着色剤等が用いられる。また、繊維強化材としては、ガラス繊維、炭素繊維、アラミド繊維、セルロース繊維、綿繊維などが用いられる。
【００２０】
［プライマー層（Ａ）］
（樹脂種類）
プライマー層（Ａ）に使用する硬化性エポキシ樹脂としては、ビスフェノールＡ型エポキシ樹脂、ビスフェノールＦ型エポキシ樹脂、フェノールノボラック型エポキシ樹脂、ｏ−クレゾールノボラック型エポキシ樹脂等が挙げられ、中でも、耐水性に優れたビスフェノールA型エポキシ樹脂が好ましい。
【００２１】
（分子量）
プライマー層（Ａ）に使用する硬化性エポキシ樹脂の数平均分子量は、７００〜５,０００が好ましく、より好ましくは、１,０００〜３,０００である。数平均分子量が７００未満の場合は、架橋点が多くなるために硬化剤との反応で生じる水酸基が多くなり、親水性が増加して耐熱水性が低下する。一方、数平均分子量が５,０００を超えて大きくなると、架橋点間分子量が大きくなるため、高温での塗膜の柔軟性が高くなり、繊維強化プラスチックとの密着力が低下しやすい。
【００２２】
（硬化剤）
硬化性エポキシ樹脂の硬化剤は、硬化物の耐水性が優れるためポリアミドアミンが用いられる。
ポリアミドアミンとしては、脂肪族系多官能性アミンと脂肪族ジカルボン酸とから形成されるものがより耐水性に優れているため好ましい。該脂肪族系多官能性アミンとしては、ヘキサメチレンジアミン、ジエチレントリアミン、トリエチレンペンタミン、テトラエチレンペンタミン、ペンタエチレンヘキサミン、ヘキサエチレンヘプタミンなどのアルキレンポリアミンが挙げられる。これらの硬化剤はそれぞれ単独で用いてもよいし、２種以上組み合わせて用いてもよい。
【００２３】
（樹脂と硬化剤との組み合わせ）
プライマー層（Ａ）に用いる硬化性エポキシ樹脂は、ＦＲＰ成形品との密着性、耐熱水性が良好であることから、ビスフェノール型エポキシ樹脂と、ポリアミンとダイマー酸が反応したポリアミドアミンであるダイマー酸変性ポリアミドとの組み合わせが特に好ましい。ダイマー酸変性ポリアミドとしては、たとえば、ダイマー酸とアルキレンポリアミンから得られるものが挙げられ、特にダイマー酸とビスフェノールＡジグリシジルエーテルとアルキレンポリアミンから得られるダイマー酸変性ポリアミドアミンが好ましい。
【００２４】
（樹脂と硬化剤の配合比）
硬化性エポキシ樹脂と硬化剤の配合比は、エポキシ基１当量に対して０．７〜１．２当量を用いることが好ましい。エポキシ基１当量に対して、０．７当量未満、あるいは１．２当量を超えた場合は、いずれも硬化が不完全となりやすい。
【００２５】
（硬化促進剤）
また、硬化性エポキシ樹脂の硬化に対しては、上記の硬化剤に加え、更に硬化促進剤を含ませてもよい。硬化促進剤としては、例えば、ベンジルジメチルアミン、ＤＢＵ等の第三級アミン類、２メチル４エチルイミダゾール等のイミダゾール類、トリフェニルフォスフィン等のフォスフィン類が挙げられる。
【００２６】
（無機化合物（Ｙ））
プライマー層（Ａ）には、樹脂成分のほかに無機化合物（Ｙ）が必須成分として含まれる。無機化合物（Ｙ）は珪酸マグネシウム、酸化ケイ素、酸化チタンおよび酸化鉄からなる群から選ばれる少なくとも一つの無機物であることが好ましい。無機化合物（Ｙ）の含有率は３０〜７０質量％であるが、好ましくは４０〜６０重量％である。
本発明で使用するプライマー層（Ａ）は、エポキシ樹脂とポリアミドアミンの硬化物であるため、金属またはＦＲＰに対する接着性と耐熱水性が優れている。更に、無機化合物が３０〜７０質量％の範囲では耐熱水性が更に優れると共に、プライマー層（Ａ）上に装飾層（Ｂ）を水圧転写する際の受理層として優れるため、鮮明で詳細な装飾層を形成することができる。
無機化合物（Ｙ）の含有率が３０質量％以下であると塗膜の強度が低下し、耐熱水性、水圧転写の受理層としての役割も低下する。
【００２７】
一方、Ｘが７０質量％以上であると、耐熱水性が低下し、長期にわたる耐水性試験では、基材面とプライマーの界面に水が入り込みブリスターを生じやすくなる。
塗膜を温水中に浸漬させると、塗膜中に水蒸気拡散が生じる。基材と塗膜の境界面は、温度勾配が高い部分で水蒸気が滞留しやすい。本発明の加飾成形品を熱水に晒した場合に、最も剥がれが起こりやすい部位は、金属・ＦＲＰとプライマー層（Ａ）との界面である。このため、水が金属・ＦＲＰとプライマー層（Ａ）との界面にできるだけ偏在しないことが重要である。このため、プライマー層（Ａ）は、水分が浸透してきた際には、金属・ＦＲＰとプライマー層（Ａ）との界面に偏在させないように自ら水をプライマー塗膜のバルク層中に保持することが好ましいと考えられる。しかし、プライマー層（Ａ）が水をあまり多く保持しすぎると、水が加飾層から出にくくなり、かえって金属・ＦＲＰとプライマー層（Ａ）との界面へ水を供給することになり好ましくないと考えられる。プライマー層（Ａ）の水の保持率は、プライマー層（Ａ）の無機化合物の含有率により制御することができる。
【００２８】
また、金属・FRPとプライマー層の化学的な付着力は、樹脂成分によって生み出されるので、この観点からも無機化合物の含有量は制限されることになる。
このような観点から、プライマー層（Ａ）の組成と無機含有率を特定の値にすることにより、金属およびＦＲＰへの密着性と、熱水に対する長時間の耐性を両立させることができる。
無機物の粒子径は、好ましくは１μｍ〜５０μｍであり、塗膜の平滑性をより高くするには、1μｍ〜２０μｍである。
【００２９】
（プライマー層（Ａ）の膜厚）
プライマー層の膜厚は、２０〜１２０μｍが好ましい。より好ましくは２５〜１００μｍである。膜厚が２０μｍより薄ければ、プライマー塗膜の欠陥が生じやすくなり、この塗膜欠陥からブリスターを生じやすい。一方、膜厚が１２０μｍ以上であると、長期的に熱水に接触した場合、塗膜中に水が残留して、基材とのブリスターを生じやすくなる。
【００３０】
（アセトン可溶分率）
金属またはＦＲＰに対する密着性を十分にとるためには、プライマー層（Ａ）のエポキシ樹脂とポリアミドアミンは十分に硬化させてあることが好ましい。具体的には、後述するアセトン中に試料を浸漬し測定する方法により得られる可溶分率（％）を硬化性の指標として用いたときに、プライマー層（Ａ）全塗膜のアセトン可溶分率が１０質量％以下であり、好ましくは５質量％以下であることが望ましい。
【００３１】
（硬化性エポキシ樹脂の硬化物のＴｇ）
製造される加飾成形品が、浴槽等に要求される優れた耐熱水性を備えるためには、プライマー層（Ａ）を構成する硬化性エポキシ樹脂の硬化物のＴｇが、５０℃を越えることが好ましく、プライマー層（Ａ）を構成する硬化性エポキシ樹脂組成物の硬化物のＴｇは、好ましくは５５℃〜１２０℃、より好ましくは６０℃〜１２０℃である。
【００３２】
（プライマー層（Ａ）の硬化状態）
プライマー層（Ａ）上への装飾層（Ｂ）の水圧転写に先立って、プライマー層（Ａ）を構成する硬化性エポキシ樹脂を硬化させるが、装飾層（Ｂ）を水圧転写した際の活性剤をプライマー層（Ａ）に受理するために、水圧転写前はプライマー層（Ａ）を完全に硬化させず、硬化はしているが、完全には硬化していない状態であることが好ましい。この状態は、アセトン可溶分率１５〜４０％程度である。プライマー層（Ａ）は、装飾層（Ｂ）をプライマー層（Ａ）上に水圧転写させた後、加熱することにより、プライマー層（Ａ）を完全に硬化させてアセトン可溶分率が１０質量％以下にすることが好ましく、更に５質量％以下にすることが好ましい。
【００３３】
（プライマー層（Ａ）・２層構造）
プライマー層（Ａ）の金属・ＦＲＰ界面近傍では、無機化合物の含有率が多い方が、密着性および熱水に対する耐性が増すため好ましい。一方、水圧転写面に対しては、表面平滑性が高い方が、水圧転写が良好に行なわれ、かつ転写された装飾層（Ｂ）も鮮明になり、表面保護層である硬化性樹脂層（Ｃ）の鮮映度もより高くなることから、水圧転写面近傍では無機化合物の含有率は低く表面平滑性が高い方が好ましい。また、無機化合物の含有率は低い方が塗膜の柔軟性も高まるため、塗膜全体の耐衝撃性が向上する。このように、プライマー層（Ａ）は、金属・ＦＲＰ界面から水圧転写界面に対して、無機化合物の含有率が多い状態から少ない状態への傾斜構造が好ましい。
例えば、前記プライマー層（Ａ）の無機化合物（Y）の含有率が、前記金属または繊維強化プラスチック成形品の表面から２０〜３０μｍのプライマー層下部の領域は４０〜７０質量％であり、転写面から３０〜５０μｍのプライマー層内上部は０〜４０質量％である態様が好ましい。
【００３４】
このような構造を形成するためには、プライマー層（Ａ）を多層構造とし、例えば２層
構造にした場合には、プライマー層（Ａ）が金属またはＦＲＰ成形品の表面に積層された無機化合物（Ｙ）の含有率が４０〜７０質量％の層（Ａ１層）と、更にその上に積層された無機化合物（Ｙ）の含有率が０〜４０質量％の層（Ａ２層）により形成されていることが好ましい。また、その膜厚がそれぞれ２０〜６０μｍであることが好ましい。
【００３５】
（２層積層方法）
プライマー層（Ａ）のＡ１層を塗装後、これを乾燥させることなくＡ２層を塗装し、Ａ１層およびＡ２層のアセトン可溶分率が１５〜６０％になるように乾燥、硬化させることにより、
両層の密着性も良い、連続的な層形成がされるため好ましい。
これを用いて次工程の水圧転写工程で、良好な水圧転写性を実現できる。
【００３６】
［装飾層（Ｂ）］
（樹脂成分）
前記プライマー層（Ａ）上に水圧転写により設けられる装飾層（Ｂ）は、水圧転写フィルムから水圧転写により転写されたポリウレタン、ポリエステル、ポリアクリレートおよびポリ塩化ビニル酢酸ビニル共重合体からなる群から選ばれる少なくとも一つを樹脂成分とする印刷インキ被膜または塗料皮膜からなる。
【００３７】
（装飾層（Ｂ）の樹脂成分）
水圧転写により転写される装飾層（Ｂ）は、水圧転写用フィルムの水溶性もしくは水膨潤性の樹脂から成る支持体フィルム上に印刷または塗布により設けられるが、これらの印刷インキまたは塗料に用いる樹脂が一般に水圧転写用フィルムの印刷インキに用いられる硝化綿や硝化綿と同程度の親水性の樹脂であると、得られる装飾付き浴槽の耐熱水性が低くなる。
【００３８】
従って、硝化綿より高い疎水性を有する熱可塑性樹脂として、例えば、アクリル樹脂、ポリウレタン樹脂、ポリアミド樹脂、ウレア樹脂、エポキシ樹脂、ポリエステル樹脂、ビニル樹脂（塩ビ、酢ビ共重合樹脂）、ビニリデン樹脂（ビニリデンクロライド、ビニリデンフルオネート）、エチレン−ビニルアセテート樹脂、ポリオレフィン樹脂、塩素化オレフィン樹脂、エチレン−アクリル樹脂などが、印刷インキまたは塗料の主な樹脂成分として好ましく用いられる。なかでもポリウレタン樹脂、ポリエステル樹脂、ポリアクリレート樹脂およびポリ塩化ビニル酢酸ビニル共重合体を主な樹脂成分とする印刷インキまたは塗料が、プライマー層（Ａ）および硬化樹脂層（Ｃ）との密着性に優れ、かつ耐水性にも優れるために好ましい。
【００３９】
（着色剤）
樹脂成分と共に印刷インキまたは塗料に用いる着色剤は、顔料が好ましく、無機系顔料と有機系顔料のいずれであってもよく、また、金属切削粒子のペーストや蒸着金属膜から得られる金属細片顔料も用いることが出来る。それらに用いられる金属は、アルミニウム、金、銀、真鍮、チタン、クロム、ニッケル、ニッケルクロームおよびステンレス等が挙げられる。これらの金属細片は、分散性を向上させる目的や酸化防止を目的として、エポキシ樹脂、ポリウレタン、アクリル樹脂などで表面が処理されていても良い。
装飾層（Ｂ）の乾燥膜厚は０．５〜１５μｍであることが好ましく、より好ましくは、１〜７μｍである。
【００４０】
［硬化性樹脂層（Ｃ）］
(樹脂種類)
水圧転写した装飾層（Ｂ）の保護層として装飾層（Ｂ）上に設ける硬化性樹脂層（Ｃ）は、硬化樹脂層（Ｃ）の下にある装飾層（Ｂ）が透けて見えることに加え、優れた耐熱水性、耐洗剤性および耐擦傷性を有することが好ましいため、硬化性エポキシ樹脂組成物の硬化物またはアクリルウレタン樹脂が好ましく、装飾層（Ｂ）との密着性に優れることからアクリルウレタン樹脂がより好ましい。
【００４１】
アクリルウレタン樹脂は、アクリルポリオール樹脂とポリイソシアネートの硬化物が好ましい。主剤成分であるアクリルポリオール樹脂は、水酸基を有する重合性不飽和単量体類と、該水酸基を有する重合性不飽和単量体類と共重合可能な他の重合性不飽和単量体類とを常法により共重合させることにより製造される。本発明で好ましく用いられるアクリルポリオール樹脂の水酸基価は５０〜１５０で、その質量平均分子量は、３０００〜２００００である。
【００４２】
（水酸基を有する重合性不飽和単量体類）
水酸基を有する重合性不飽和単量体類としては、例えば、２−ヒドロキシエチルメタアクリレート、２−ヒドロキシエチルアクリレート、２−ヒドロキシプロピルメタアクリレート、２−ヒドロキシプロピルアクリレート、４−ヒドロキシブチルメタアクリレート、４−ヒドロキシブチルアクリレートの如き（メタ）アクリル酸のヒドロキシアルキルエステル類；
マレイン酸、フマル酸、イタコン酸の如き多価カルボン酸類のジヒドロキシアルキルエステル類；またはヒドロキシアルキルビニルエーテル類などである。
【００４３】
（共重合可能な他の重合性不飽和単量体類）
水酸基を有する重合性不飽和単量体類と共重合可能な他の重合性不飽和単量体類としては、メチルメタアクリレート、エチル（メタ）アクリレート、ブチル（メタ）アクリレート、ステアリル（メタ）アクリレート、イソボルニル（メタ）アクリレート、ベンジル（メタ）アクリレートもしくはシクロヘキシル（メタ）アクリレート、２−エチルヘキシルメタクリレートの如きアルキル（メタ）アクリレート類；
あるいは、メトキシエチル（メタ）アクリレートなどに代表されるようなアルコキシアルキル（メタ）アクリレート類；
ジメチルマレエート、ジエチルフマレート、ジブチルフマレートもしくはジブチルイタコネートの如きマレイン酸、フマル酸ないしはイタコン酸などによって代表されるジカルボン酸類と１価アルコール類とのジエステル類；
（メタ）アクリル酸、クロトン酸、マレイン酸、フマル酸、イタコン酸の如き不飽和モノ−またはジ−カルボン酸類または上述したような酸無水物の種々のカルボキシル基含有単量体類；グリシジル（メタ）アクリレート、グリシジルビニルエーテルの如きエポキシ基含有単量体類；
スチレン、ビニルトルエン、ｐ−メチルスチレンなどのスチレン系モノマー類などである。
また、アクリルポリオール樹脂として、市販品、例えば、「アクリディックＡ−８００、Ａ８０１、Ａ−８０１−Ｐ」（大日本インキ化学工業株式会社製）などを用いることもできる。
【００４４】
（硬化剤）
硬化剤成分であるポリイソシアネートは、少なくとも１分子あたり２個のイソシアネート基を有する化合物が用いられる。ポリイソシアネートの代表例としては、トリレンジイソシアネート、キシリレンジイソシアネートまたはジフェニルメタンジイソシアネートの如き芳香族ジイソシアネート類；
テトラメチレンジイソシアネート、ヘキサメチレンジイソシアネートまたはトリメチルヘキサンジイソシアネートの如き脂肪族ジイソシアネート類；
イソホロンジイソシアネート、メチルシクロヘキサン−２，４−（または２、６−）ジイソシアネート、４，４’−メチレンビス（シクロヘキシルイソシアネート）または１，３−ジ（イソシアネートメチル）シクロヘキサンの如き脂環式ジイソシアネート類；
あるいは、これらイソシアネート化合物と多価アルコール類から得られるポリイソシアネートや、イソシアネート基と末端に水酸基を有するポリエステル樹脂から得られるポリオール伸長型ポリイソシアネート類；
さらには上記ジイソシアネートのビウレット体やイソシアヌレート体などが挙げられる。
【００４５】
（アクリルポリオール樹脂の構成成分）
主剤のアクリルポリオール樹脂の構成成分としては、上記重合性不飽和単量体の中からブチルアクリレートやジブチルフマレートの如き炭素数４以上の脂肪族アルコールのアクリルエステルや、スチレン誘導体の如き疎水性の高いモノマーを全体の構成成分の１０モル％〜５０モル％用いることが耐熱水性を向上させるために好ましい。また、硬化剤としてはヘキサメチレンジイソシアネートの重合体やキシリレンジイソシアネートのイソシアヌレートが特に好ましく用いられる。
【００４６】
（硬化樹脂層（Ｃ）のＴｇ）
硬化樹脂層（Ｃ）を構成するアクリルウレタン樹脂の完全硬化後のＴｇは５０℃〜１２０℃であるものが好ましく、より高い耐熱水性を得るには、完全硬化後のＴｇが６０℃〜１２０℃であるものが好ましい。
【００４７】
（硬化剤配合比）
主剤であるアクリルポリオール樹脂を構成する水酸基を有する重合性不飽和単量体類と硬化剤としてのポリイソシアネートの配合比は、水酸基を有する重合性不飽和単量体類のヒドロキシ基とポリイソシアネートのイソシアネート基の当量比ＯＨ／ＮＣＯが１．０／０．８〜１．０／２．０である範囲が好ましい。ヒドロキシ基１当量に対してイソシアネート基が０．８当量未満では、十分な塗膜性能が得られ難く、逆にＮＣＯ基が２．０当量を越えると、塗膜の形成時に発泡したり、耐熱水性が低下するために好ましくない。
【００４８】
（反応促進剤）
また、必要に応じて、慣用のウレタン化反応の反応促進剤を用いて塗膜の硬化性を向上せしめることもできる。
硬化条件は、硬化樹脂層（Ｃ）のアセトン可溶分率が０％〜１０％になるような条件を選択し、具体的にはアクリルウレタン樹脂では６０〜１００℃、乾燥時間は３０分〜１時間程度が好ましい。
【００４９】
（表面平滑性）
また、硬化樹脂層（Ｃ）は、十分に光沢が高いことが好ましく、６０°入射角光沢値が８０％以上であることが好ましい。また、硬化樹脂層（Ｃ）は、鮮映性を向上させるために、表面平滑性が高いことが好ましく、表面平滑性を向上させるために硬化樹脂層（Ｃ）にレベリング剤を添加しても構わない。レベリング剤としては、慣用のシリコン系、アクリル系のものを用いることができる。硬化樹脂層（Ｃ）の膜厚は、好ましくは１０〜１００μｍである。
【００５０】
［接着層（Ｄ）］
前記プライマー層（Ａ）と前記装飾層（Ｂ）の間に、接着層（Ｄ）を設けることが好ましい。
接着層（Ｄ）は、水圧転写される装飾層（Ｂ）が含む有機溶剤を吸収し、装飾層（Ｂ）をプライマー層（Ａ）に密着させる役割を果たす。接着層（Ｄ）は、プライマー層（Ａ）を構成するエポキシ樹脂が、室温で硬化が進行しやすく、装飾層（Ｂ）を水圧転写する時まで半硬化状態を保ちにくい場合や、耐薬品性、特に耐酸性洗剤性を更に向上させる必要がある場合に、特に有用である。
【００５１】
（アセトン可溶分率）
接着層（Ｄ）は、完全硬化した状態では有機溶剤吸収能が低く、水圧転写される装飾層（Ｂ）との接着性が低くなるので、接着層（Ｄ）が半硬化の状態で水圧転写を行うことが好ましく、水圧転写時における接着層（Ｄ）のアセトン可溶分率は２０％以上であることが好ましく、より好ましくは２５％〜４０％である。
【００５２】
（樹脂種類）
接着層（Ｄ）を構成する硬化性樹脂としては、硬化性エポキシ樹脂組成物やアクリルウレタン樹脂を形成するアクリルポリオール樹脂とポリイソシアネートを含む硬化性樹脂組成物が好ましく用いられ、中でも上述した硬化樹脂層（Ｃ）と同様のアクリルウレタン樹脂を形成するアクリルポリオール樹脂とポリイソシアネートを含む硬化性樹脂組成物が耐水性に優れ、かつプライマー層（Ａ）や装飾層（Ｂ）との接着性に優れることから好ましい。
【００５３】
（アクリルウレタン樹脂のＴｇ）
接着層（Ｄ）を構成するアクリルウレタン樹脂は、完全硬化後のＴｇが５５℃〜１２０℃であるものが好ましく、より高い耐熱性を得るには、完全硬化後のＴｇが６０℃〜１２０℃であるものが好ましい。
【００５４】
（フィラー）
また、接着層（Ｄ）には、プライマー層（Ａ）に添加する着色顔料や体質顔料などのフィラーを配合することが好ましい。着色顔料としては公知慣用の着色顔料が使用でき、例えば、カーボンブラック、酸化チタン、硫化亜鉛、ベンガラや公知慣用の体質顔料が使用できる。例えば、体質顔料としては、硫酸バリウム、炭酸カルシウム、タルク、カオリン等が挙げられる。これらフィラーの配合量は、塗装性、耐熱水性および接着性が良好な範囲であるアクリルウレタン樹脂の約２０〜５０質量％であること好ましい。
【００５５】
（膜厚）
また、接着層（Ｄ）の膜厚は、１０〜６０μｍが好ましく、より好ましくは３０〜５０μｍである。
【００５６】
［加飾成形品の製造方法］
本発明の加飾成形品の代表的な製造方法を例示として示す。
（１）目的形状に成形された繊維強化プラスチック成形品の装飾所望箇所に硬化性エポキシ樹脂組成物を塗布し、次いで前記成形体を加熱して前記硬化性エポキシ樹脂組成物を乾燥しているが硬化していない状態にプライマー層（Ａ）を形成させる。このとき耐衝撃性を付与するために、下層と上層で異なる無機化合物濃度のエポキシ系樹脂組成物を途中に乾燥を行うことなく連続的に塗装し、これらを乾燥しているが硬化していない状態にさせることもできる。
【００５７】
（２）前記プライマー層（Ａ）上に、水溶性もしくは水膨潤性の樹脂から成る支持体フィルムと前記支持体フィルム上に設けた有機溶剤に溶解可能な疎水性のウレタン樹脂を主な樹脂成分とする印刷インキ被膜または塗料皮膜からなる装飾層（Ｂ）を有する水圧転写フィルムから前記装飾層（Ｂ）を水圧転写し、
（３）得られた水圧転写体を加熱して、前記水圧転写体を乾燥させると共にプライマー層（Ａ）を硬化させ、または硬化させずに
（４）水圧転写した装飾層（Ｂ）上にアクリルポリオール樹脂とポリイソシアネートを含む硬化性樹脂組成物を塗布し、加熱して前記アクリルポリオール樹脂とポリイソシアネートを反応させてアクリルウレタン樹脂からなる透明な硬化樹脂層（Ｃ）を形成させるか、または前記アクリルウレタン樹脂からなる透明な硬化樹脂層（Ｃ）を形成させると共に前記プライマー層（Ａ）を完全に硬化させる。
【００５８】
また、プライマー層（Ａ）の上に接着層（Ｄ）を設ける場合の製造方法は下記のように行なう製造方法が例示される。
【００５９】
（１）目的形状に成形された繊維強化プラスチック成形品の装飾所望箇所に硬化性エポキシ樹脂組成物を塗布し、次いで前記成形体を加熱して前記硬化性エポキシ樹脂組成物を硬化または半硬化させたプライマー層（Ａ）を形成させ、
（２）前記硬化または半硬化させたプライマー層（Ａ）上にアクリルポリオール樹脂とポリイソシアネートを含む硬化性樹脂組成物を塗布し、次いで加熱して前記硬化性樹脂組成物を反応させることにより、アクリルウレタン樹脂からなる半硬化の接着層（Ｄ）を形成させ、
（３）前記半硬化の接着層（Ｄ）上に、水溶性もしくは水膨潤性の樹脂から成る支持体フィルムと前記支持体フィルム上に設けた有機溶剤に溶解可能な疎水性のウレタン樹脂を主な樹脂成分とする印刷インキ被膜または塗料皮膜からなる装飾層（Ｂ）を有する水圧転写フィルムから前記装飾層（Ｂ）を水圧転写し、
（４）得られた水圧転写体を加熱して、前記水圧転写体を乾燥させると共にプライマー層（Ａ）及び接着層（Ｄ）を硬化させ、または硬化させずに、
（５）水圧転写した装飾層（Ｂ）上にアクリルポリオール樹脂とポリイソシアネートを含む硬化性樹脂組成物を塗布し、加熱して前記アクリルポリオール樹脂とポリイソシアネートを反応させてアクリルウレタン樹脂からなる透明な硬化樹脂層（Ｃ）を形成させるか、または前記アクリルウレタン樹脂からなる透明な硬化樹脂層（Ｃ）を形成させると共に前記プライマー層（Ａ）及び接着層（Ｄ）を硬化させる。
【００６０】
プライマー層（Ａ）の塗布方法は、スプレー塗装、刷毛塗り塗装、ロール塗装などの何れであっても良いが、好ましくはスプレーガンやリシンガン等の機械装置でのスプレー塗装である。
【００６１】
プライマー層（Ａ）または接着層（Ｄ）が完全に硬化した状態では、水圧転写する装飾層（Ｂ）のプライマー層（Ａ）または接着層（Ｄ）への密着性が低いため、装飾層（Ｂ）が水圧転写されるプライマー層（Ａ）または接着層（Ｄ）は半硬化状態であることが特に好ましい。水圧転写後、得られた水圧転写体を洗浄して残着した支持体フィルムを完全に除去した後、水分除去とプライマー層（Ａ）または接着層（Ｄ）を完全硬化させる目的で加熱、乾燥させる。プライマー層（Ａ）または接着層中に水分が残存すると、プライマー層（Ａ）または接着層に膨れを生じたり、硬化樹脂層（Ｃ）に気泡が発生し、耐熱水性を低下させる原因となる。
【００６２】
本発明の加飾成形品は、加飾部位と非加飾部位を分割するためにマスキングを行うことができる。マスキングは、加熱乾燥時に伸縮しない耐熱性が優れたものが好ましい。マスキングは、最終工程の硬化性樹脂層（Ｃ）の形成、乾燥後速やかに除去することが好ましい。
【００６３】
［水圧転写フィルム］
次に水圧転写フィルムについて説明する。
水溶性もしくは水膨潤性の樹脂から成る支持体フィルム（以下、支持体フィルムと略す）としては、例えば、ＰＶＡ（ポリビニルアルコール）、ポリビニルピロリドン、アセチルセルロース、ポリアクリルアミド、アセチルブチルセルロース、ゼラチン、にかわ、アルギン酸ナトリウム、ヒドロキシエチルセルロース、カルボキシメチルセルロース等のフィルムが使用できる。なかでも水圧転写用フィルムとして広く用いられているＰＶＡフィルムが水に溶解し易く、入手が容易で、装飾層（Ｂ）の形成にも適しており、特に好ましい。また、支持体フィルムの厚みは１０〜２００μｍ程度が好ましい。
【００６４】
上記支持体フィルム上に転写層としての前記装飾層（Ｂ）を形成させ、水圧転写用フィルムを製造する。支持体フィルム上での装飾層（Ｂ）の形成は、従来の水圧転写用フィルムの製造と同様に、支持体フィルム上へのグラビア印刷、オフセット印刷、スクリーン印刷、インクジェット印刷などの慣用の印刷または塗布により行うことができ、中でもグラビア印刷により行うことが、複雑かつ鮮明な画像を容易に形成できることから好ましい。
【００６５】
［水圧転写方法］
また、本発明の加飾成形品は、下記の製造方法で製造することができる。
（１）目的形状に成形された成形品の装飾所望箇所に、無機化合物（Ｙ）を３０〜７０質量％とポリアミドアミンを含有したエポキシ樹脂組成物を塗布し、次いで前記成形体を加熱して前記硬化性エポキシ樹脂組成物を乾燥しているが硬化していない状態にしたプライマー層（Ａ）を形成させ、
（２）前記プライマー層（Ａ）上に、水溶性もしくは水膨潤性の樹脂から成る支持体フィルムと前記支持体フィルム上に設けた有機溶剤に溶解可能な印刷インキ被膜または塗料皮膜からなる装飾層（Ｂ）を有する水圧転写フィルムを水圧転写することにより装飾層（Ｂ）を水圧転写し、
（３）得られた水圧転写体を加熱して、前記水圧転写体を乾燥させると共にプライマー層（Ａ）を硬化させ、または硬化させずに、
（４）水圧転写した装飾層（Ｂ）上に硬化性樹脂組成物を塗布し、加熱して前記硬化樹脂層（Ｃ）を形成させるか、または前記硬化樹脂層（Ｃ）を形成させると共に前記プライマー層（Ａ）を硬化させる。
【００６６】
本発明のプライマー層（Ａ）または接着層（Ｄ）への装飾層（Ｂ）の水圧転写は、慣用の水圧転写方法に従って行えば良く、その概略は以下の通りである。
（１）装飾層（Ｂ）を有する水圧転写用フィルムの支持体フィルム側を下にして水槽中の２５℃〜３０℃の水に浮かべ、支持体フィルムを水で溶解もしくは膨潤させる。
（２）前記装飾層（Ｂ）に有機溶剤を塗布または噴霧することにより装飾層（Ｂ）を活性化させる。なお、装飾層（Ｂ）の有機溶剤による活性化は、フィルムを水に浮かべる前に行っても良い。
（３）上述したプライマー層（Ａ）、またはプライマー層（Ａ）と接着層（Ｄ）を有する目的形状に成形された繊維強化プラスチック成形品を水圧転写用フィルムの装飾層（Ｂ）に押しつけながら、水圧転写用フィルムと共に水中に沈めて行き、水圧によって装飾層（Ｂ）を前記成形体のプライマー層（Ａ）または接着層（Ｄ）上に密着させて転写する。
（４）水から出した前記成形体から水洗にて残存した支持体フィルムを除去し、水圧転写体を得る。
【００６７】
支持体フィルム上の装飾層（Ｂ）は、水圧転写される前に散布される有機溶剤で活性化され、十分に可溶化もしくは柔軟化されることが必要である。ここで言う活性化とは、装飾層（Ｂ）に有機溶剤を塗布または散布することにより、装飾層（Ｂ）を構成する樹脂を完全には溶解せずに可溶化させ、水圧転写に際して水溶性もしくは水膨潤性の支持体フィルムから疎水性の装飾層（Ｂ）の剥離を容易にすると共に、装飾層（Ｂ）に柔軟性を付与することにより、被転写対象の成形体の三次元曲面への追従性と密着性を向上させることを意味する。この活性化は、装飾層（Ｂ）を水圧転写用フィルムから該成形体へ転写する際に、装飾層（Ｂ）が柔軟化され、成形体への三次元曲面への転写に十分に追従できる程度に行われれば良い。
【００６８】
（水槽の水）
水圧転写における水槽の水は、装飾層（Ｂ）を転写する際に水圧転写用フィルムの硬化性樹脂層もしくは硬化性樹脂層と装飾層（Ｂ）とを被転写体である成形体の三次元曲面に密着させる水圧媒体として働く他、支持体フィルムを膨潤または溶解させるものであり、具体的には、水道水、蒸留水、イオン交換水などの水でよい。
【００６９】
（活性化剤）
本発明に用いる活性化剤は、装飾層（Ｂ）を可溶化させる有機溶剤である。本発明に用いる活性化剤は、一般の水圧転写に用いる活性化剤と同様なものを用いることができ、具体的には、トルエン、キシレン、ブチルセロソルブ、ブチルカルビトールアセテート、カルビトール、カルビトールアセテート、セロソルブアセテート、メチルイソブチルケトン、酢酸エチル、酢酸イソブチル、イソブチルアルコール、イソプロピルアルコール、ｎ−ブタノール、ソルフィットアセテートなど及びそれらの混合物が挙げられる。
【００７０】
この活性化剤中に装飾層（Ｂ）と被転写体である成形体との密着性を高めるために、若干の樹脂成分を含ませてもよい。例えば、ポリウレタン、アクリル樹脂、エポキシ樹脂といった、インキのバインダーに類似の構造のものを１〜１０％含ませることによって密着性が高まることがある。
【００７１】
（支持体洗浄）
被転写体である成形体に装飾層（Ｂ）を水圧転写した後は、従来の水圧転写方法と同様に水流で支持体フィルムを溶解もしくは剥離して除去する。
【００７２】
（加飾成形品）
本発明の加飾成形品は、その優れた意匠性、耐水性、耐薬品性及び耐久性から、装飾を付与することが好ましい建築部材、家電部材および自動車部材などの工業製品部材を始め、浴室部材、洗面台及びシステムキッチン等の家庭用品の部材にも広く用いられる。本発明の加飾成形品は、なかでも、耐熱水性や耐薬品性に優れることから、浴槽や浴室の壁板や床板、浴室のカウンター前板や防水パン等の浴室部材または、洗面台やシステムキッチン等の台所の部材として好ましく用いられる。
【実施例】
【００７３】
以下、本発明を実施例により説明するが、本発明はこれらに限定されるものではない。また、文中「部」「％」は、断りのない限り質量基準である。
【００７４】
（アセトン可溶分率の測定方法）
３×３ｃｍの１ｍｍ厚のポリプロピレン製シートを、金属またはＦＲＰ基材に貼りつけ、プライマーやトップコートなどを、指定膜厚になるように塗装し、成形品の乾燥条件と同様な条件で乾燥する。乾燥後、シートをはがし、この上に塗装された皮膜をカッターナイフ等ではがす。この塗装皮膜の重量を測定後、＃２００のステンレスメッシュで包み、メッシュごと重量測定後、アセトン中に２４時間室温で浸漬する。２４時間経過後、メッシュごと、９０℃で３０分以上乾燥し、メッシュと不溶分の重量を測定する。これらの重量から、アセトンに可溶の重量を塗装乾燥後の重量で割り、アセトン可溶分率（％）とした。
【００７５】
（参考例１）プライマー層（Ａ）用塗料（Ｐ１）の調製
数平均分子量５００のビスフェノールＡ型エポキシ樹脂３５質量部、酸化チタン３０質量部、珪酸マグネシウム３５質量部）、溶剤（キシレン／酢酸ブチル／ｎ−ブタノール＝）５０質量部をホモディスパーで十分に攪拌し、プライマー層（Ａ）用主剤を調製した。この主剤７５質量部と硬化剤としてヘキサメチレンテトラミンとビスフェノールＡ変性ポリアミドアミン及びシンナー（キシレン：酢酸ブチル＝８０：２０）を７５：５：２０：３０の質量比で混合し、プライマー層（Ａ）用塗料（Ｐ１）を調製した。
【００７６】
（参考例２）プライマー層（Ａ）用塗料（Ｐ２）の調製
数平均分子量５００のビスフェノールＡ型エポキシ樹脂５０質量部、酸化チタン２５質量部、珪酸マグネシウム２５質量部および溶剤（キシレン／酢酸ブチル／ｎ−ブタノール＝）５０質量部をホモディスパーで十分に攪拌し、プライマー層（Ａ）用主剤を調製した。この主剤７５質量部、硬化剤としてビスフェノールＡ変性ポリアミドアミン及びシンナー（キシレン：酢酸ブチル＝８０：２０）を７５：２５：３０の質量比で混合し、プライマー層（Ａ）用塗料（Ｐ２）を調製した。
【００７７】
（参考例３）プライマー層（Ａ）用塗料（Ｐ３）の調製
数平均分子量１０００のビスフェノールＡ型エポキシ樹脂６５質量部、酸化チタン１０質量部、珪酸マグネシウム１０質量部、酸化ケイ素１０質量部、酸化鉄５質量部および溶剤（キシレン／酢酸ブチル／ｎ−ブタノール＝）５０質量部をホモディスパーで十分に攪拌し、プライマー層（Ａ）用主剤を調製した。この主剤７５質量部、硬化剤としてビスフェノールＡ変性ポリアミドアミン及びシンナー（キシレン：酢酸ブチル＝８０：２０）を７５：３５：３０の質量比で混合し、プライマー層（Ａ）用塗料（Ｐ３）を調製した。
【００７８】
（参考例４）プライマー層（Ａ）用塗料（Ｐ４）の調製
数平均分子量５００のビスフェノールＡ型エポキシ樹脂５０質量部、酸化チタン２０質量部、珪酸マグネシウム３０質量部および溶剤（キシレン／酢酸ブチル／ｎ−ブタノール＝）５０質量部をホモディスパーで十分に攪拌し、プライマー層（Ａ）用主剤を調製した。この主剤７５質量部、硬化剤としてダイマー酸変性ポリアミドアミン及びシンナー（キシレン：酢酸ブチル＝８０：２０）を７５：２５：３０の質量比で混合し、プライマー層（Ａ）用塗料（Ｐ４）を調製した。
【００７９】
（参考例５）プライマー層（Ａ）用塗料（Ｐ５）の調製
数平均分子量５００のビスフェノールＡ型エポキシ樹脂２０質量部、酸化チタン４０質量部、珪酸マグネシウム４０質量部、溶剤（キシレン／酢酸ブチル／ｎ−ブタノール＝）５０質量部をホモディスパーで十分に攪拌し、プライマー層（Ａ）用主剤を調製した。この主剤７５質量部と硬化剤としてヘキサメチレンテトラミンとビスフェノールＡ変性ポリアミドアミン及びシンナー（キシレン：酢酸ブチル＝８０：２０）を７５：５：２０：３０の質量比で混合し、プライマー層（Ａ）用塗料（Ｐ５）を調製した。
【００８０】
（参考例６）プライマー層（Ａ）用塗料（Ｐ６）の調製
数平均分子量５００のビスフェノールＡ型エポキシ樹脂８０質量部、酸化チタン１０質量部、珪酸マグネシウム１０質量部）、溶剤（キシレン／酢酸ブチル／ｎ−ブタノール＝）５０質量部をホモディスパーで十分に攪拌し、プライマー層（Ａ）用主剤を調製した。この主剤７５質量部と硬化剤としてヘキサメチレンテトラミンとビスフェノールＡ変性ポリアミドアミン及びシンナー（キシレン：酢酸ブチル＝８０：２０）を７５：２５：３０の質量比で混合し、プライマー層（Ａ）用塗料（Ｐ６）を調製した。
【００８１】
（参考例７）プライマー層（Ａ）用塗料（Ｐ７）の調製
数平均分子量５００のビスフェノールＡ型エポキシ樹脂５０質量部、酸化チタン２０質量部、珪酸マグネシウム３０質量部、溶剤（キシレン／酢酸ブチル／ｎ−ブタノール＝）５０質量部をホモディスパーで十分に攪拌し、プライマー層（Ａ）用主剤を調製した。この主剤７５質量部と硬化剤としてヘキサメチレンテトラミン及びシンナー（キシレン：酢酸ブチル＝８０：２０）を７５：１０：３０の質量比で混合し、プライマー層（Ａ）用塗料（Ｐ７）を調製した。
【００８２】
（参考例８）接着層（Ｄ）用塗料（Ｕ１）の調製
スチレン、ジブチルフマレート、ヒドロキシメチルメタクリレート及びアクリル酸を４０：３０：１５：５の比で共重合させて得た数平均分子量１００００のポリアクリレート共重合体（Ｔｇ５０℃）を１００質量部と、酸化チタン３７質量部および溶剤５０質量部をホモディスパーで十分に攪拌し、接着層用主剤を調製した。この主剤と硬化剤としてヘキサメチレンジイソシアネートのイソシアヌレート変性体（イソシアヌレート含有率７８％、ウレトジオンダイマー含有率１０％）と、シンナー（キシレン：酢酸ブチル＝６０：４０）を質量比８０：２０：５０で混合し、接着層（Ｄ）用塗料（Ｕ１）を調製した。
【００８３】
（参考例９）硬化樹脂層（Ｃ）用塗料（Ｔ１）の調製
スチレン、ジブチルフマレート、ヒドロキシメチルメタクリレート及びアクリル酸を４０：３０：１５：５の比で共重合させて得た数平均分子量１００００のポリアクリレート共重合体（ＯＨＶ１００）を１００質量部および溶剤５０質量部をホモディスパーで十分に攪拌し、接着層用主剤を調製した。この主剤と硬化剤としてヘキサメチレンジイソシアネートのイソシアヌレート変性体（イソシアヌレート含有率７８％、ウレトジオンダイマー含有率１０％）と、シンナー（キシレン：酢酸ブチル＝６０：４０）を質量比８０：２０：５０で混合し、硬化樹脂層（Ｃ）用塗料（Ｔ１）を調製した。
【００８４】
（参考例１０）硬化樹脂層（Ｃ）用塗料（Ｔ２）の調製
メチルメタクリレート、ラクトン変性メタクリレート、２-エチルヘキシルメタクリレート、ヒドロキシメチルメタクリレートを３０：３０：２０：２０の比で共重合させて得た数平均分子量５０００のポリアクリレート共重合体（ＯＨＶ１３０）を１００質量部および溶剤５０質量部をホモディスパーで十分に攪拌し、接着層用主剤を調製した。この主剤と硬化剤としてヘキサメチレンジイソシアネートのイソシアヌレート変性体（イソシアヌレート含有率７８％、ウレトジオンダイマー含有率１０％）と、シンナー（キシレン：酢酸ブチル＝６０：４０）を質量比８０：２０：５０で混合し、硬化樹脂層（Ｃ）用（Ｔ２）を調製した。
【００８５】
（参考例１１）ウレタン系印刷インキ（Ｉ１）の調製
数平均分子量２００００のウレタン樹脂（三洋化成社製：サンプレンＩＢ１７００、不揮発分３０％）４０質量部、混合溶剤（トルエン：ＭＥＫ：ＩＰＡ＝３０：５０：２０）４９質量部、ポリエチレンワックス（三井化学社製：ハイワックス２２０ＭＰ）１質量部および顔料１０質量部を１時間練肉し、更に溶剤で希釈して不揮発分２３％のウレタン系印刷インキ（Ｉ１）を調製した。
【００８６】
（参考例１２）アクリル系印刷インキ（Ｉ２）の調製
数平均分子量２５０００のアクリル樹脂（ローム・アンド・ハース社製：パラロイドＢ６６、不揮発分３０％）４０質量部、混合溶剤（トルエン：ＭＥＫ：ＩＰＡ＝３０：５０：２０）４９質量部、ポリエチレンワックス（三井化学社製：ハイワックス２２０ＭＰ）１質量部および顔料１０質量部を１時間練肉し、更に溶剤で希釈して不揮発分２３％のウレタン系印刷インキ（Ｉ２）を調製した。
【００８７】
（参考例１３）水圧転写フィルム（Ｗ１）の作製
参考例１１で調製したウレタン系印刷インキＩ１をトーセロ製ＰＶＡフィルム「トスロン」に４版構成で石目柄を印刷し、水圧転写用フィルム（Ｗ１）を得た。
【００８８】
（参考例１４）水圧転写フィルム（Ｗ２）の作製
参考例１２で調製したアクリル印刷インキＩ２をトーセロ製ＰＶＡフィルム「トスロン」に４版構成で石目柄を印刷し、水圧転写用フィルム（Ｗ２）を得た。
【００８９】
（参考例１５）水圧転写用活性剤の調製
キシレン、メチルイソブチルケトン、酢酸ブチル、イソブチルアルコールを５０：２５：１５：１０の比で混合し、水圧転写用活性剤を得た。
【００９０】
（実施例１）浴室カウンター（Ｍ１）の作製
大日本インキ化学工業株式会社製のＳＭＣ（ディックマット２４１７、不飽和ポリエステル系ＳＭＣ）を加熱加圧成形しＦＲＰ浴室カウンターの上面をイソプロパノールを用いて脱脂処理した。
【００９１】
脱脂剤乾燥後、プライマー層（Ａ）用塗料（Ｐ１）を膜厚３５μｍになるように塗布し、室温で２０分放置後、７０℃で２０分乾燥加熱し、プライマー層（Ａ）用塗料（Ｐ１）を半硬化させ、プライマー層（Ａ）を形成させた。なお、プライマー層（Ａ）用塗料（Ｐ１）を塗布した試験片を同様に処理して求めたプライマー層（Ａ）用塗料（Ｐ１）のアセトン可溶分率は２５％であった。以下の実施例においても、同様に試験片を処理して求めたアセトン可溶分率を記載した。
【００９２】
次に、カウンターを室温まで放冷後、水圧転写用フィルム（Ｗ１）を、装飾層（Ｂ）を上にして３０℃の水に浮かべ、フィルム面に活性剤４０ｇ／ｍ２を噴霧した。活性剤の噴霧後、カウンターを浴槽開口部からフィルム面にゆっくり接触させ、フィルムと共にゆっくりと水中に沈めて装飾層（Ｂ）を浴槽の上縁面に転写した。カウンターを水中から引き上げ、４０℃の温水で洗浄後、さらに清浄水で洗浄した。次いで、カウンターを８０℃の乾燥機で３０分加熱、乾燥してプライマー層（Ａ）を完全に硬化させた（アセトン可溶分率５％）。
【００９３】
装飾層（Ｂ）を設けたカウンターを放冷後、水圧転写した装飾層（Ｂ）上に透明な硬化樹脂層（Ｃ）用塗料（Ｔ１）を５０μｍの膜厚になるように塗布し、２０分室温で放置後、８０℃で３０分加熱して硬化させ、透明な硬化樹脂層（Ｃ）を形成させた（アセトン可溶分率８％）。表面に光沢があり、高級感のある大理石柄模様の装飾付きカウンター（Ｍ１）を得た。
【００９４】
（実施例２）浴室カウンター（Ｍ２）の作製
実施例１と同じ成形物に、脱脂剤乾燥後、プライマー層（Ａ）用塗料（Ｐ２）を膜厚５０μｍになるように塗布し、室温で２０分放置後、７０℃で２０分乾燥加熱し、プライマー層（Ａ）用塗料（Ｐ２）を半硬化させ、プライマー層（Ａ）を形成させた。なお、プライマー塗膜のアセトン可溶分率は３０％であった。
【００９５】
次に、カウンターを室温まで放冷後、実施例１と同様の材料、手法で水圧転写により装飾層（Ｂ）を形成したのち、硬化樹脂層（Ｃ）用塗料（Ｔ１）を用いて硬化樹脂層（Ｃ）を形成し、加飾カウンター（Ｍ２）を得た。硬化後のプライマー塗膜のアセトン可溶分率は３％であった。
【００９６】
（実施例３）浴室カウンター（Ｍ３）の作製
実施例１と同じ成形物に、脱脂剤乾燥後、プライマー層（Ａ）用塗料（Ｐ３）を膜厚５０μｍになるように塗布し、室温で２０分放置後、７０℃で２０分乾燥加熱し、プライマー層（Ａ）用塗料（Ｐ３）を半硬化させ、プライマー層（Ａ）を形成させた。プライマー塗膜のアセトン可溶分率は５０％であった。
【００９７】
次に、カウンターを室温まで放冷後、実施例１と同様の材料、手法で水圧転写により装飾層（Ｂ）を形成したのち、硬化樹脂層（Ｃ）用塗料（Ｔ１）を用いて硬化樹脂層（Ｃ）を形成し、加飾カウンター（Ｍ３）を得た。硬化後のプライマーのアセトン可溶分率は４％であった。
【００９８】
（実施例４）浴室カウンター（Ｍ４）の作製
実施例１と同じ成形物に、脱脂剤乾燥後、プライマー層（Ａ）用塗料（Ｐ４）を膜厚５０μｍになるように塗布し、室温で２０分放置後、７０℃で２０分乾燥加熱し、プライマー層（Ａ）用塗料（Ｐ４）を半硬化させ、プライマー層（Ａ）を形成させた。プライマー塗膜のアセトン可溶分率は３５％であった。
【００９９】
次に、カウンターを室温まで放冷後、水圧転写フィルム（Ｗ２）を実施例１と同様な材料、手法で水圧転写、硬化樹脂層（Ｃ）を形成し、加飾カウンター（Ｍ４）を得た。硬化後のプライマーのアセトン可溶分率は５％であった。
【０１００】
（実施例５）ステンレス製加飾キッチンカウンター（Ｍ５）の作製
ステンレスを加圧成形したキッチンカウンター表面を加飾面と非加飾面を仕切るようにマスキングしたのちに、加飾面の表面をイソプロパノールを用いて脱脂処理した。
【０１０１】
脱脂剤乾燥後、プライマー層（Ａ）用塗料（Ｐ４）を膜厚４０μｍになるように塗布し、その上に参考例３で作製したプライマー層（Ａ）用塗料（Ｐ３）を膜厚４０μｍになるように塗布した。室温で２０分放置後、６０℃で２０分乾燥加熱し、プライマー層（Ａ）用塗料（Ｐ３／Ｐ４）を半硬化させ、プライマー層（Ａ）を形成させた。プライマーのアセトン可溶分率は５０％であった。
【０１０２】
次に、カウンターを室温まで放冷後、水圧転写用フィルム（Ｗ１）を、装飾層（Ｂ）を上にして３０℃の水に浮かべ、フィルム面に活性剤４０ｇ／ｍ２を噴霧した。活性剤の噴霧後、カウンターをカウンター開口部からフィルム面にゆっくり接触させ、フィルムと共にゆっくりと水中に沈めて装飾層（Ｂ）をカウンターの上縁面に転写した。カウンターを水中から引き上げ、４０℃の温水で洗浄後、さらに清浄水で洗浄した。次いで、カウンターを８０℃の乾燥機で３０分加熱、乾燥してプライマー層（Ａ）を完全に硬化させた（アセトン可溶分率５％）。
【０１０３】
装飾層（Ｂ）を設けたカウンターを放冷後、水圧転写した装飾層（Ｂ）上に硬化樹脂層（Ｃ）用塗料（Ｔ２）を５０μｍの膜厚になるように塗布し、２０分室温で放置後、８０℃で３０分加熱して硬化させ、硬化樹脂層（Ｃ）を形成させた（アセトン可溶分率１％）。５分後（表面温度６２℃）、マスキングテープをはがし、表面に光沢があり、高級感のある大理石柄模様の装飾付きカウンター（Ａ）を得た。プライマー層（Ａ）の塗膜のＴｇが構成される塗膜中でもっとも高く８２℃であった。
【０１０４】
（実施例６）装飾付き浴槽（Ｍ６）の作製
大日本インキ化学工業株式会社製のＳＭＣ（ディックマット２４１７、不飽和ポリエステル系ＳＭＣ）を加熱加圧成形した繊維強化プラスチック浴槽の上縁面（図１及び図２の符号２で示す部分）と上縁面から浴槽内側下４ｃｍ以外の部分にマスキングテープによりマスキングを行い、次いで浴槽の上縁面と上縁面から浴槽内側下４ｃｍとをイソプロパノールを用いて脱脂処理した。
【０１０５】
脱脂剤乾燥後、プライマー塗料（Ｐ４）を上縁面と上縁面から浴槽内側下４ｃｍに膜厚３５μｍになるように塗布し、室温で２０分放置後、９０℃で４５分乾燥加熱し、プライマー層（Ａ）用塗料（Ｐ４）を完全硬化させてプライマー層（Ａ）を形成させた（アセトン可溶分率は７％）。
【０１０６】
次に、浴槽を室温まで放冷後、接着層用塗料（Ｕ１）を上記プライマー層（Ａ）上に膜厚４０μｍになるように塗布し、室温で２０分放置後、８０℃で１５分加熱乾燥し半硬化状態の接着層を形成させた（アセトン可溶分率３０％）。
【０１０７】
次に、浴槽を室温まで放冷後、水圧転写用フィルム（Ｗ１）を、装飾層（Ｂ）を上にして３０℃の水に浮かべ、フィルム面に活性剤４０ｇ／ｍ２を噴霧した。活性剤の噴霧後、浴槽を浴槽開口部からフィルム面にゆっくり接触させ、フィルムと共にゆっくりと水中に沈めて装飾層（Ｂ）を浴槽の上縁面に転写した。浴槽を水中から引き上げ、４０℃の温水で洗浄後、さらに清浄水で洗浄した。次いで、浴槽を８０℃の乾燥機で３０分加熱、乾燥してプライマー層（Ａ）を完全に硬化させた（アセトン可溶分率５％、Ｔｇ８２℃）。
【０１０８】
装飾層（Ｂ）を設けた浴槽を放冷後、水圧転写した装飾層（Ｂ）上に硬化樹脂層（Ｃ）用塗料（Ｔ２）を５０μｍの膜厚になるように塗布し、２０分室温で放置後、８０℃で３０分加熱して硬化させ、透明な硬化樹脂層（Ｃ）を形成させた（アセトン可溶分率８％）。乾燥終了後５分以内（表面温度６３℃）に、マスキングテープをはがし、加飾面を完成させた。表面に光沢があり、高級感のある大理石柄模様の装飾付き浴槽（Ｂ１）を得た。プライマー層（Ａ）の塗膜のＴｇが構成される塗膜中でもっとも高く８２℃であった。
【０１０９】
（実施例７）装飾付き浴槽（Ｂ２）の作製
大日本インキ化学工業株式会社製のＳＭＣ（ディックマット２４５１、不飽和ポリエステル系ＳＭＣ）を実施例６と同様にマスキングし、イソプロパノールを用いて脱脂処理した。脱脂剤乾燥後、実施例６と同様に、プライマー層（Ａ）用塗料（Ｐ４）を上縁面と上縁面から浴槽内側下４ｃｍに膜厚３５μｍになるように塗布した。室温で２０分放置後、８０℃で３０分加熱、乾燥させてプライマー層（Ａ）用塗料（Ｐ４）を完全硬化させてプライマー層（Ａ）を形成させた（アセトン可溶分率７％）。
【０１１０】
次に、浴槽を室温まで放冷後、接着層用塗料（Ｕ１）を上記プライマー層（Ａ）上に膜厚６０μｍになるように塗布し、室温で２０分放置後、８０℃で１５分加熱乾燥し半硬化状態の接着層を形成させた（アセトン可溶分率３０％）。
【０１１１】
次に、浴槽を室温まで放冷後、水圧転写用フィルム（Ｗ１）を、装飾層（Ｂ）を上にして３０℃の水に浮かべ、フィルム面に活性剤４０ｇ／ｍ２を噴霧した。活性剤の噴霧後、浴槽を浴槽開口部からフィルム面にゆっくり接触させ、フィルムと共にゆっくりと水中に沈めて装飾層（Ｂ）を浴槽の上縁面に転写した。浴槽を水中から引き上げ、４０℃の温水で洗浄後、さらに清浄水で洗浄した。次いで、浴槽を８０℃の乾燥機で３０分加熱、乾燥してプライマー層（Ａ）を完全に硬化させた（アセトン可溶分率５％、Ｔｇ８２℃）。
【０１１２】
装飾層（Ｂ）を設けた浴槽を放冷後、水圧転写した装飾層（Ｂ）上に硬化樹脂層（Ｃ）用塗料（Ｔ２）を９０μｍの膜厚になるように塗布し、２０分室温で放置後、８０℃で３０分加熱して硬化させ、透明な硬化樹脂層（Ｃ）を形成させた（アセトン可溶分率８％）。乾燥終了後５分以内（表面温度６５℃）に、マスキングテープをはがし、加飾面を完成させた。表面に光沢があり、高級感のある大理石柄模様の装飾付き浴槽（Ｂ２）を得た。プライマー層（Ａ）の塗膜のＴｇが構成される塗膜中でもっとも高く８２℃であった。
【０１１３】
（比較例１）浴室カウンター（Ｍ８）の作製
実施例１と同じ成形物に、脱脂剤乾燥後、プライマー層（Ａ）用塗料（Ｐ５）を膜厚３５μｍになるように塗布し、室温で２０分放置後、７０℃で２０分乾燥加熱し、プライマー層（Ａ）用塗料（Ｐ５）を半硬化させ、プライマー層（Ａ）を形成させた。なお、プライマー層（Ａ）用塗料（Ｐ５）を塗布した試験片を同様に処理して求めたプライマー層（Ａ）用塗料（１）のアセトン可溶分率は１５％であった。
【０１１４】
次に、カウンターを室温まで放冷後、実施例１と同様の材料、手法で水圧転写、硬化樹脂層（Ｃ）を形成し、加飾カウンター（Ｍ８）を得た。硬化後のプライマーのアセトン可溶分率は５％であった。
【０１１５】
（比較例２）浴室カウンター（Ｍ９）の作製
実施例１と同じ成形物に、脱脂剤乾燥後、プライマー層（Ａ）用塗料（Ｐ６）を膜厚３５μｍになるように塗布し、室温で２０分放置後、７０℃で２０分乾燥加熱し、プライマー層（Ａ）用塗料（Ｐ６）を半硬化させ、プライマー層（Ａ）を形成させた。なお、プライマー層（Ａ）用塗料（Ｐ６）を塗布した試験片を同様に処理して求めたプライマー層（Ａ）用塗料（Ｐ６）のアセトン可溶分率は３０％であった。
【０１１６】
次に、カウンターを室温まで放冷後、実施例１と同様の材料、手法で水圧転写、硬化樹脂層（Ｃ）を形成し、加飾カウンター（Ｍ９）を得た。硬化後のプライマーのアセトン可溶分率は３％であった。
【０１１７】
（比較例３）浴室カウンター（Ｍ１０）の作製
実施例１と同じ成形物に、脱脂剤乾燥後、プライマー層（Ａ）用塗料（Ｐ７）を平均膜厚３５μｍになるように塗布し、室温で２０分放置後、９０℃で４０分乾燥加熱し、プライマー層（Ａ）用塗料（Ｐ７）を完全硬化させ、プライマー層（Ａ）を形成させた。このプライマー層（Ａ）塗膜のアセトン可溶分率は５％であった。
【０１１８】
次に、浴槽を室温まで放冷後、接着層用塗料（Ｕ１）を上記プライマー層（Ａ）上に膜厚４０μｍになるように塗布し、室温で２０分放置後、６０℃で１０分加熱乾燥し半硬化状態の接着層を形成させた（アセトン可溶分率３０％）。
【０１１９】
次に、カウンターを室温まで放冷後、水圧転写フィルム（Ｗ１）を、接着層（Ｄ）上に転写し、水洗後５０℃で２０分乾燥した。装飾層（Ｂ）上に硬化樹脂層（Ｃ）用塗料（Ｔ１）を形成し、９０℃、３０分硬化させ、加飾カウンター（Ｍ１０）を得た。
【０１２０】
次に、作製した浴槽の耐熱水性試験や耐洗剤性試験を以下に示す方法で行った。
（耐熱水試験）
作製した浴槽にサーモスタット付投げ込みヒータを設置し浴槽内を満水にして、浴槽内の水温を８０℃に加温した。この浴槽に、ステンレス板で蓋をして、８０℃の温水を満水にしたまま２０００時間放置した。２０００時間経過後、浴槽から温水を抜き取り、転写面のはがれや膨れを調べた。評価は、目視により、はがれや膨れのないものを○、はがれまたは膨れが確認されたものを×とした。
【０１２１】
（耐洗剤性試験）
１０ｃｍ×１０ｃｍのＳＭＣ試験平板に実施例および比較例で作製した装飾付き浴槽または浴室カウンターと同様の層構成を持ち、かつ実施例および比較例と同様に水圧転写により装飾層（Ｂ）を転写した試験平板をそれぞれ作製した。弱酸性の洗剤原液（キンチョー株式会社製ティンクル）を４０℃に保温した水槽に、これらのＳＭＣ試験平板を浸漬した。８０時間後および２００時間後に試験平板を取り出し、表面状態を確認した。２００時間でも変化がなかったものを◎、８０時間までは変化がなかったが、２００時間では膨れやはがれが出たものを○、８０時間で膨れまたははがれが生じたものを×とした。
【０１２２】
（水圧転写性評価）
浴槽または浴室カウンターの装飾部分で、転写フィルムの印刷柄が崩れなく水圧転写された場合を○、一部でも柄の崩れを生じた場合を×とした。
【０１２３】
（水圧転写体の耐衝撃性評価法）
ＪＩＳ  Ｋ５４００  デュポン衝撃試験に準じて、より測定した。
落下距離３０ｃｍで５回中３回以上はがれのないものを○、３回以上はがれたものを×とした。さらに落下距離６０ｃｍで５回中３回以上はがれなかったものを◎とした。
得られた評価結果を表１に示す。
【０１２４】
【表１】
2006035828.tif 000002
【０１２５】
長時間の耐熱水性試験の結果、実施例１〜７で作製した浴室カウンター、キッチンカウンター、浴槽のいずれも、膨れやはがれはなく、試験前と同じ良好な光沢ある外観を保っていた。これに対して、比較例１〜３で作製した浴室カウンターは装飾を施した表面に多数の膨れを生じていた。膨れを分析したところ、いずれもプライマー層（Ａ）とＳＭＣの界面で膨れが生じていた。
【０１２６】
耐酸性、耐入浴剤性では、いずれも耐熱水性と同様な傾向を示し、膨れ箇所も同じであった。一方、耐衝撃試験では、プライマー層（Ａ）に上層と下層を設けた実施例５のＭ５と接着層を設けた実施例６と実施例７のＭ６とＭ７は、デュポン衝撃試験の６０ｃｍ落下距離でも優れた衝撃吸収性を示した。一方で、無機充填剤の量の多い比較例１では３０ｃｍの落下距離でもはがれが生じた。
【図面の簡単な説明】
【０１２７】
【図１】実施例１の装飾付き浴槽の斜視図である。
【図２】実施例１の装飾付き浴槽のＡ−Ｂ断面における断面図である。
【符号の説明】
【０１２８】
１  浴槽
２  上縁面
３  装飾部分
【図１】
2006035828.tif 000003
【図２】
2006035828.tif 000004